(57)【要約】      （修正有）【課題】熱膨張性の母相に導電粒子が分散した無機ＰＴＣサーミスタ部材において、良好なＰＴＣ特性と高い通電耐久性を両立させる手段を提供する。【解決手段】ＰＴＣサーミスタ部材を２種類に分け、中心部を構成する第１のＰＴＣサーミスタ部材１と表面部を構成する第２のＰＴＣサーミスタ部材２とした構造をとる。第２のＰＴＣサーミスタ部材を構成する第２の導電粒子の平均粒径を第１のＰＴＣサーミスタ部材を構成する導電粒子径よりも小さくして強度を高める方法、または第２のＰＴＣサーミスタ部材の抵抗率を第１のＰＴＣサーミスタ部材よりも高く設定して内外温度差を小さくする方法のいずれかによる。【選択図】図１
2014099431.tif 000002
【特許請求の範囲】
【請求項１】
昇温時に一定の温度で急激に膨張する第１の絶縁性の母相と、前記第１の母相全体に分散された第１の導電粒子を含む第１のＰＴＣサーミスタ部材と、昇温時に一定の温度で急激に膨張する第２の絶縁性の母相と、前記第２の母相全体に分散された第２の導電粒子を含む第２のＰＴＣサーミスタ部材とを含み、前記第２の導電粒子の平均粒径が、前記第１の導電粒子径よりも小さい第２のＰＴＣサーミスタ部材が前記第１のＰＴＣサーミスタ部材と表面電極層との間に少なくとも１層設けられたＰＴＣサーミスタ部材。
【請求項２】
昇温時に一定の温度で急激に膨張する第１の絶縁性の母相と、前記第１の母相全体に分散された第１の導電粒子を含む第１のＰＴＣサーミスタ部材と、昇温時に一定の温度で急激に膨張する第２の絶縁性の母相と、前記第２の母相全体に分散された第２の導電粒子を含む第２のＰＴＣサーミスタ部材とを含み、第２のＰＴＣサーミスタ部材の抵抗率が、前記第１のＰＴＣサーミスタ部材の抵抗率よりも高い第２のＰＴＣサーミスタ部材が前記第１のＰＴＣサーミスタ部材と表面電極層との間に少なくとも１層設けられたＰＴＣサーミスタ部材。
【請求項３】
ＰＴＣサーミスタ部材全体に含まれる窒素の量が０．０４モル％以上である、請求項１または２のいずれかに記載のＰＴＣサーミスタ部材。
【請求項４】
前記、第１および第２の母相が、クリストバライト型二酸化珪素、トリジマイト型二酸化珪素、クリストバライト型リン酸アルミニウム、トリジマイト型リン酸アルミニウムの少なくとも１つを含む、請求項１〜３のいずれかに記載のＰＴＣサーミスタ部材
【請求項５】
前記、第１および第２の導電粒子が、金属、金属ケイ化物、金属ホウ化物、金属炭化物、金属窒化物の内の少なくとも一つである、請求項１〜４のいずれかに記載のＰＴＣサーミスタ部材。
【請求項６】
前記、第１の導電粒子の平均粒子径が１５μｍ以上である、請求項１〜５のいずれかに記載のＰＴＣサーミスタ部材。
【発明の詳細な説明】
【技術分野】
【０００１】
本発明は、材料の温度上昇に伴い電気抵抗値が上昇する無機コンポジットＰＴＣサーミスタ材料を主な部材とし、熱応力に起因する通電時の劣化を低減する「緩衝ＰＴＣ層」を設けることで良好で安定した電気特性を持つＰＴＣヒーターや過電流保護素子等に好適に用いられる無機コンポジットＰＴＣサーミスタ部材に関するものである。
【背景技術】
【０００２】
ＰＴＣ（ｐｏｓｉｔｉｖｅ  ｔｅｍｐｅｒａｔｕｒｅ  ｃｏｅｆｆｉｃｉｅｎｔ  ｏｆ  ｒｅｓｉｓｔａｎｃｅ）材料は、特定温度において急激に電気抵抗値が増加する性質を有するため、例えばリチウムイオン電池の短絡電流抑制用、モーター過負荷電流防止用等の限流素子として利用される場合や、通電することで自発的に一定の温度を保持するヒーター材料として利用されている。
従来、ＰＴＣ材料としては、キュリー点で電気的特性が変化するチタン酸バリウム系セラミックスが最もよく知られていたが、室温抵抗率が高いために通電損失が大きいこと、仕様によっては鉛を添加する必要があり地球環境面で課題があること、あるいは製造コストが高いことにより、他の物質についての「ＰＴＣ特性」が探索されていた。
【０００３】
その結果、ポリマーを母材、導電性物質を添加剤とするコンポジット材料にチタン酸バリウム系セラミックスと同様の「ＰＴＣ特性」が見いだされた。例えば、「特許文献５」特公昭６２−５０５０５号公報にあるように、絶縁体であるポリエチレン等の結晶性ポリマーに、カーボン等の導電性粒子を混合していくと、特定の混合比においてポリマーマトリックス中に導電パスが形成されるため、電気抵抗が急激に減少する混合比が存在する。
【０００４】
このような混合比で製造されたコンポジット材料では、導電性粒子よりもポリマーの熱膨張がはるかに大きいため、温度を上昇させていくと、結晶性ポリマーが溶解する際において急激に膨張する。従って、ポリマー中で導電パスを形成している導電性粒子同士が引き離されることにより、導電パスが切断されて電気抵抗が急激に上昇する「ＰＴＣ特性」が発現するのである。
【０００５】
一方、ポリマー等の有機材料を母材とすると、耐熱性が低く１５０℃以上の高温に保持するヒーター用途では安定動作ができないこと、カーボンを導電粒子とするため比抵抗が１Ωcm程度以上のものしか得られないこと等の制約から、「特許文献１、２、３」にあるように、高熱膨張率を有する無機材料のクリストバライトまたはトリジマイトに導電性粒子を混合したコンポジット材料であって、耐熱性の改良と共に、前記ポリマーＰＴＣサーミスタ部材に比べて１〜２桁程度低い室温抵抗率を備えた無機コンポジットＰＴＣサーミスタ部材が特許文献１、２、３に提案されている。
【先行技術文献】
【特許文献】
【０００６】
【特許文献１】特開平９−１８０９０６号公報
【特許文献２】特開平１０−２６１５０５号公報
【特許文献３】特開平１０−２６１５０６号公報
【特許文献４】ＷＯ  ２０１０/０３８７７０号公報
【特許文献５】特公昭６２−５０５０５号公報
【発明の概要】
【発明が解決しようとする課題】
【０００７】
上記クリストバライト等の高熱膨張率を有する無機材料に導電性粒子を混合したコンポジット材料は、脆性材料であるクリストバライトまたはトリジマイトの低温型から高温型への結晶構造相転移に伴う大きな熱膨張を利用するものであることから、繰り返し通電や長時間通電を行うと、高熱膨張率の無機材料中にクラックが生じ、室温での電気抵抗値が徐々に増加するという通電動作に対する抵抗値の安定性(以下、「通電耐久性」という)改良の点と、室温時と動作温度以上の高温時の電気抵抗の比である「ＰＴＣ特性」（以下、「ＰＴＣ特性」という。）を大きく設定した場合に「通電耐久性」の低下傾向が出るという点で改良の余地があった。
【０００８】
この理由は次のように考えられる。この無機コンポジットＰＴＣサーミスタ部材は、相転移温度で大きく熱膨張する母相の中に比較的熱膨張の小さい、典型的には２０μｍ以上の平均粒子径の導電材料粒子が分散した構造を持っており、ＰＴＣサーミスタ素子に通電動作をさせる際に、繰り返し回数や通電時間の累積に伴いクラックの進展、あるいは新たなクラックの生成が生じ易い。このために室温での電気抵抗値が徐々に増加する原因となることが判明した。
【０００９】
また、「ＰＴＣ特性」は、導電粒子が大きいほど、また母相の熱膨張が大きい程、大きくなり、ＰＴＣサーミスタ部材およびこれから構成されるＰＴＣサーミスタ素子の電気的な特性としては好ましいことを本発明の過程で明らかとなったが、その場合には繰り返し通電や長時間通電に対する耐久性が悪くなる点で改良の余地があった。このように、電気的な「ＰＴＣ特性」向上と、「通電耐久性」向上は相反する傾向になるということが改良すべき課題であった。
【００１０】
この課題を解決する方策を検討し、前記の無機コンポジットＰＴＣサーミスタ部材の「通電耐久性」に影響する原因を明らかにし、その原因を緩和する熱応力を低減する「緩衝ＰＴＣ層」を設けることで、「通電耐久性」と「ＰＴＣ特性」の両立を図る方法を考案し、本発明を完成するに至った。
【課題を解決するための手段】
【００１１】
本発明者は、高熱膨張率を有する無機材料を母相とし導電性粒子を混合した無機ＰＴＣサーミスタ部材について、大電流を通電する場合での繰返し通電および長時間通電時の耐久性が低下する原因、および高い「ＰＴＣ特性」を得るための要因、を検討した結果、通電中に生じるジュール熱によりＰＴＣ部材中心部において特に温度が上昇し、一方電極に結線されたリード線を通した熱伝導や表面からの輻射により表面は冷却されて中心部より温度が低くなることにより内部から表面に向かって温度勾配が生じることが大きな応力を生じてクラックを生じる原因であることを解明した。ＰＴＣサーミスタ部材は温度が上がると抵抗が上昇することから、この温度勾配は増幅されやすく、通電開始から限流動作が始まる初期段階で特に大きくなり、その後徐々に定常状態に至る。通電中に生じる温度勾配によって生じる熱膨張差によって表面には引っ張り方向の熱応力が生じ、これによって微細なクラックが生じやすくなることを明らかにした。
【００１２】
また前記導電粒子の粒径を大きくすること、母材の熱膨張を大きくすることで「ＰＴＣ特性」は向上するが、「通電耐久性」は低下する傾向があるが、この原因もＰＴＣサーミスタ部材内部の温度勾配に起因する熱応力と考えられる。そこで、本発明者はＰＴＣサーミスタ部材全体の「通電耐久性」を向上させるために「緩衝ＰＴＣ部材」を設け、大きな熱応力が生じる部分の強度を上げ、また「ＰＴＣ特性」を発現する部分の温度勾配を小さくすることで、「通電耐久性」と「ＰＴＣ特性」の両立を図る方法を考案し、本発明を完成するに至った。
【００１３】
第１の請求項は、昇温時に一定の温度で急激に膨張する第１の絶縁性の母相と、前記第１の母相全体に分散された第１の導電粒子を含む第１のＰＴＣサーミスタ部材と、昇温時に一定の温度で急激に膨張する第２の絶縁性の母相と、前記第２の母相全体に分散された第２の導電粒子を含む第２のＰＴＣサーミスタ部材とを含み、前記第２の導電粒子の平均粒径が、前記第１の導電粒子径よりも小さい第２のＰＴＣサーミスタ部材が前記第１のＰＴＣサーミスタ部材と表面電極層との間に少なくとも１層設けられたＰＴＣサーミスタ部材である。第２のＰＴＣサーミスタ部材を「緩衝ＰＴＣ層」として構成する構造により、大きな引張応力が発生する表面側の「緩衝ＰＴＣ層」の強度を向上させ、内部にあって熱応力が小さい第１のＰＴＣサーミスタ部材においては第１の導電粒子の粒径を大きくする方法、および第１の母相の熱膨張を大きく設定する方法により高い「ＰＴＣ特性」を持たせることで、ＰＴＣサーミスタ部材全体としては高い「ＰＴＣ特性」を実現し、同時に「通電耐久性」の高い、応用範囲の広い無機ＰＴＣサーミスタ部材を提供することができる。
【００１４】
第２の請求項は、昇温時に一定の温度で急激に膨張する第１の絶縁性の母相と、前記第１の母相全体に分散された第１の導電粒子を含む第１のＰＴＣサーミスタ部材と、昇温時に一定の温度で急激に膨張する第２の絶縁性の母相と、前記第２の母相全体に分散された第２の導電粒子を含む第２のＰＴＣサーミスタ部材とを含み、第２のＰＴＣサーミスタ部材の抵抗率が、前記第１のＰＴＣサーミスタ部材の抵抗率よりも高い第２のＰＴＣサーミスタ部材が前記第１のＰＴＣサーミスタ部材と表面電極層との間に少なくとも１層設けられたＰＴＣサーミスタ部材である。この手段では、第１のＰＴＣサーミスタ部材よりも早く温度が上昇する第２のＰＴＣサーミスタ部材を「緩衝ＰＴＣ層」として表面に配置し、通電に伴う限流動作が始まる際の温度勾配を減らし、発生する熱応力を低減する構造を付与することにより「通電耐久性」を向上させ、内側にある第１のＰＴＣサーミスタ部材の「ＰＴＣ特性」を高く設計することができる。
【００１５】
第３の請求項は、ＰＴＣサーミスタ部材全体に含まれる窒素の量が０．０４モル％以上である、請求項１または２のいずれかに記載のＰＴＣサーミスタ部材である。焼成雰囲気ガスに窒素を混入することで焼成緻密化が促進され、「通電耐久性」が向上する。
【００１６】
第４の請求項は、前記、第１および第２の母相が、クリストバライト型二酸化珪素、トリジマイト型二酸化珪素、クリストバライト型リン酸アルミニウム、トリジマイト型リン酸アルミニウムの少なくとも１つを含む、請求項１ないし２のいずれかに記載のＰＴＣサーミスタ部材である。これらの無機材料は１３０〜２５０℃の付近に相転移温度が有り、家電製品や車載用の過電流保護用途には相転移温度が２００℃程度以下のものを、ＰＴＣヒーター用途などにはさらに高温の相転移温度のものを利用でき、好適である。また相転移温度前後での熱膨張が０．３〜１．３％程度と大きく、大きな「ＰＴＣ特性」を示す点で、家電や車載用機器の過電流保護素子、車載用ＰＴＣヒーター用途に好適であり、望ましい。
【００１７】
第５の請求項は、第１および第２の導電粒子が、金属、金属ケイ化物、金属ホウ化物、金属炭化物、金属窒化物の内の少なくとも一つである。これらの導電材料は抵抗率が１００μΩｃｍ以下と、良好な電気伝導を示し、ＰＴＣサーミスタ部材中への導電粒子の混合割合を１５〜３０体積％と調整する方法や導電粒子の大きさを１０〜６０μｍに調整する方法により、０．００５〜１０００Ωｃｍと広い範囲の抵抗率を実現可能であり、過電流保護用途からＰＴＣヒーター用途と幅広い応用分野に適用できるＰＴＣサーミスタ部材を実現する上で望ましい。第１及び第２の導電粒子材料は同じでも、異なっていても良く、抵抗率は導電粒子の体積分率または導電粒子の粒径で制御できる。
【００１８】
第６の請求項は、第１の導電粒子の平均粒子径が１５μｍ以上である、請求項１ないし４のいずれかに記載のＰＴＣサーミスタ部材である。導電粒子の粒径は１５μｍ以上で大きいほうが、導電粒子間の接触数が少なくなり、母相が熱膨張した際に導電パスが切断される確率が増えるため、「ＰＴＣ特性」が望ましい価である１０００倍以上となり好ましい。
【発明の効果】
【００１９】
請求項1に記載の構造によれば、昇温時に一定の温度で急激に膨張する第１の母相と、前記第１の母相全体に分散された第１の導電粒子を含む第１のＰＴＣサーミスタ部材と、昇温時に一定の温度で急激に膨張する第２の母相と、前記第２の母相全体に分散された第２の導電粒子を含む第２のＰＴＣサーミスタ部材とを含み、前記第２の導電粒子の平均粒径が、前記第１の導電粒子径よりも小さい第２のＰＴＣサーミスタ部材が前記第１のＰＴＣサーミスタ部材と表面電極層との間に少なくとも１層設けられている。通電時には発生するジュール熱が表面から外部に逃げることから内部の温度が表面より高くなり、表面に引っ張り応力が生じる。第２のＰＴＣサーミスタ部材を構成する第２の導電粒子の粒径を第１のＰＴＣサーミスタ部材を構成する第１の導電粒子の粒径より小さくすることで、引張応力が発生する表面近傍にある第２のＰＴＣサーミスタ部材の機械的強度を向上することで耐久性を向上させ、内部にあって熱応力が小さい第１のＰＴＣサーミスタ部材には、導電粒子の粒径が比較的大きい第１のＰＴＣサーミスタ部材とし、高い「ＰＴＣ特性」を持たせることで、ＰＴＣサーミスタ部材全体としては高い「ＰＴＣ特性」を実現し、同時に大電流の通電に対しても耐久性の高い、応用範囲の広い無機ＰＴＣサーミスタ部材を提供することができる。
【００２０】
請求項２の発明によれば、第１のＰＴＣサーミスタ部材と、その室温抵抗率が第１のＰＴＣサーミスタ部材よりも大きい第２のＰＴＣサーミスタ部材が前記第１のＰＴＣサーミスタ部材と表面電極層との間に少なくとも１層設けられている。通電時には内部にある第１のＰＴＣサーミスタ部材よりも表面の第２のＰＴＣサーミスタ部材の温度が早く上昇するため、通電に伴う限流動作が始まる際に中心部分のみが急激に温度上昇することが無く、内部と表面での温度差を減らし、発生する熱応力を低減する「緩衝ＰＴＣ層」となり通電耐久性を向上させることができる。このとき第１の母相と第２の母相が急激に熱膨張する温度の差は小さいほうが好ましく、１００℃以下であることが好ましく、さらには５０℃以下であることが最も好ましい。
【００２１】
請求項３の発明によれば、焼成工程での雰囲気ガスに窒素を混入させることで焼成時の緻密化が促進され、その結果「通電耐久性」が向上する。この条件での焼成の結果、ＰＴＣサーミスタ部材全体に含まれる窒素の量が０．０４モル％以上となるのである。
【００２２】
請求項４の発明によれば、第１および第２の母相が、クリストバライト型二酸化珪素、トリジマイト型二酸化珪素、クリストバライト型リン酸アルミニウム、トリジマイト型リン酸アルミニウムの少なくとも１つを含む材料である。これらの材料は１３０〜２５０℃の付近に相転移温度が有り、相転移温度前後での熱膨張が０．３〜１．３％程度と大きい、クリストバライト型二酸化珪素、トリジマイト型二酸化珪素、クリストバライト型リン酸アルミニウム、トリジマイト型リン酸アルミニウムの少なくとも１つを含む材料を用いることで、動作温度が家電製品や車載用の過電流保護用途やＰＴＣヒーター用途に適した動作温度特性を実現し、好適である。また、熱膨張が大きい材料を用いることで、大きな「ＰＴＣ特性」を実現でき、請求項１または２の発明と組み合わせることで、耐久性を兼ね備えることができる。
【００２３】
請求項５の発明によれば、導電粒子材料として低抵抗率の材料を選定し、ＰＴＣサーミスタ部材中への導電粒子の混合割合を１５〜３０体積％と調整する方法や導電粒子の大きさを１０〜６０μｍに調整する方法により、０．００５〜１０００Ωｃｍと広い範囲の抵抗率を実現可能であり、その結果、対象となる用途を広げることができる。導電粒子の抵抗率が大きい場合には、１Ωｃｍ以下の抵抗率を有するＰＴＣサーミスタ部材を作ることが難しい。請求項１〜３のいずれかの発明と組み合わせて、大きな「ＰＴＣ特性」を実現できることから、高い電圧用途にも適用できる。これは、使用可能電圧が、「初期抵抗」×「ＰＴＣ特性（倍数）」の二分の１乗に比例することに起因するためである。
【００２４】
請求項６の発明は、前記、第１の導電粒子の平均粒子径が１５μｍ以上である、請求項１ないし４のいずれかに記載のＰＴＣサーミスタ部材である。導電粒子の粒径を１５μｍ以上とすることで「ＰＴＣ特性」を１０００〜１００万倍とすることが可能となり、請求項１〜４のいずれかの発明と組み合わせて、従来の技術よりも広い電圧に対応できる実用的なＰＴＣサーミスタ部材を提供するものである。
【図面の簡単な説明】
【００２５】
【図１】本発明のＰＴＣ部材を用いた過電流抑制素子（限流デバイス）またはＰＴＣヒーター素子を示す模式図である。
【図２】本発明のＰＴＣ部材における、第１と第２のＰＴＣ部材、および電極層の配置の例を示す模式図で、電極層の端面に控えを設けた例である。
【図３】本発明のＰＴＣ部材における、第１と第２のＰＴＣ部材、および電極層の配置の例を示す模式図で、電極層がＰＴＣ部材の一部に形成された例である。
【図４】本発明のＰＴＣ部材における、第１と第２のＰＴＣ部材、および電極層の配置の例を示す模式図で、電極層がＰＴＣ部材の片側に形成された例である。
【図５】本発明のＰＴＣ部材における、第１と第２のＰＴＣ部材、および電極層の配置の例を示す模式図で、ＰＴＣ部材の面方向に電流が流れるように電極層を設けた例である。
【図６】本発明のＰＴＣ部材における、第１と第２のＰＴＣ部材、および電極層の配置の例を示す模式図で、ＰＴＣ部材を多層構造として配置した例である。
【発明を実施するための形態】
【００２６】
まず、本発明を適用したＰＴＣサーミスタ部材の実施形態について、図１、図２、図３、図４、図５、図６を参照しながら説明する。図１、図２、図３、図４では、第１のＰＴＣサーミスタ部材は一定の温度で急激に熱膨張する第１の母相と、前記第１の母相全体に分散された第１の導電粒子からなり、第２のＰＴＣサーミスタ部材が、第1のサーミスタ部材の両面に形成され、その表面に電極が形成されている。第２のＰＴＣサーミスタ部材は一定の温度で急激に熱膨張する第２の母相と、その母相全体に分散された第２の導電粒子からなる材料である。図２、図３に示すように、第２のサーミスタ部材は、図１の様に第１のサーミスタ部材の表裏面の全てを覆っていても良いし、図３の様に、表裏面を部分的に覆っていても良い。また、図２の様に端部に覆わない領域を設けることで縁面の絶縁性を高めても良い。  第１と第２のサーミスタ部材の間、第２のサーミスタ部材と電極層の間に異なる特性のサーミスタ部材または導電層を入れても良い。特に大電流を扱う用途では電極層の近傍に銅、銀、あるいはこれらの合金からなる良電気伝導層をメッキ等の表面処理法、溶融金属のディッピング等の直接形成法で付けることによってサーミスタ部材内部の電流密度を均一にすることが望ましい。
【００２７】
図４では、前記第２のＰＴＣサーミスタ部材が前記第１のＰＴＣサーミスタ部材の片側の面に配置されており、電極およびこれに接続されるリード線も第１のＰＴＣサーミスタ部材の片側に配置され、電流は第１のＰＴＣサーミスタ部材を長さ方向に流れる。図５の実施形態では第１のＰＴＣサーミスタ部材の両面にそれぞれ２カ所の電極とそれに接して第２のＰＴＣサーミスタ部材が配置され、表裏の電極を電気的につないだ例である。
【００２８】
図６では、第１のサーミスタ部材を３層の積層構造とした例であり、各層の間には内部電極が形成されている。第２のサーミスタ部材は表面電極と第１のサーミスタ部材との間に設置されている。
【００２９】
第２のＰＴＣサーミスタ部材は、昇温時に一定の温度で急激に膨張する第２の母相と、前記第２の母相全体に分散された第２の導電粒子から構成されたＰＴＣサーミスタ部材とすることで、第１のＰＴＣサーミスタ部材と焼結挙動が類似しており、焼成後の熱膨張特性が類似していることから、同時焼成が可能となり、製造工程数が少なく、第１と第２のＰＴＣサーミスタ部材間の結合が強固になるため特に好ましい。第２のＰＴＣサーミスタ部材に抵抗率が第１のＰＴＣサーミスタ部材よりも高いポリマーＰＴＣ材料、チタン酸バリウム系セラミックスＰＴＣサーミスタ部材を使用しても本発明の効果である通電時の耐久性向上やＰＴＣ効果の向上に一定の効果はあるが、異種の材料を接合することに起因して接合の信頼性や、製造工程の簡略さ、製造コスト面で本発明の構成が優れている。
【００３０】
第1の母相はクリストバライト型二酸化珪素、トリジマイト型二酸化珪素、クリストバライト型リン酸アルミニウム、トリジマイト型リン酸アルミニウムの少なくとも１つを含む材料であり、第1の導電粒子は、その室温抵抗率が第１のＰＴＣサーミスタ部材よりも大きい第２のＰＴＣサーミスタ部材が前記第１のＰＴＣサーミスタ部材と表面電極層との間に少なくとも１層設けられたＰＴＣサーミスタ部材である。この発明に用いるＰＴＣ材料、及びこのＰＴＣ材料を得るための製造方法の一例を説明する。
【００３１】
次に、本発明のＰＴＣサーミスタ部材を構成する第1の絶縁性母相材料、第２の絶縁性母相材料の製造方法、および導電性粒子製造方法の例について説明する。
【００３２】
一定の温度で急激に膨張する第１の絶縁性母相材料としては、クリストバライト型二酸化珪素、トリジマイト型二酸化珪素、カーネギアイト（ＮａＡｌＳｉＯ４）、クリストバライト型リン酸アルミニウム、トリジマイト型リン酸アルミニウム等が利用できる。この内、クリストバライト型二酸化珪素、トリジマイト型二酸化珪素、クリストバライト型リン酸アルミニウム、トリジマイト型リン酸アルミニウムは急激な熱膨張が起こる相転移温度が１２０℃から２５０℃の範囲に有り、ＰＴＣサーミスタ部材の母相として適している。其々の原料は工業原料として販売されているものはそのまま利用し、粒度が大きいものは湿式ポットミル粉砕などの方法で粒度を５μｍ程度以下に粉砕して利用する。クリストバライトはコート紙のコーティング材等として、クリストバライト型リン酸アルミニウムおよびトリジマイト型リン酸アルミニウムは鋼板の化成処理剤として広く工業的に生産されており、本発明の産業利用の上で好ましい。
【００３３】
クリストバライト型二酸化珪素およびトリジマイト型二酸化珪素は、出発原料に石英（ＳｉＯ２）粉末を用い、結晶系が安定な高い温度領域で仮焼することにより得られるが、結晶系を安定化させるアルカリ金属やアルカリ土類金属の存在下ではより低温の仮焼により得ることができる。本発明においては、石英を原料として用い、結晶系を安定化剤としてアルカリ金属やアルカリ土類金属を添加して、例えば成形後の焼成工程などの工程中に石英をクリストバライトまたはトリジマイトに変換して用いてもよい。
【００３４】
カーネギアイト（ＮａＡｌＳｉＯ４）は例えば、炭酸ナトリウム（Ｎａ２ＣＯ３）、酸化アルミニウム（Ａｌ２Ｏ３）、石英（ＳｉＯ２）の各原料粉末を所定のモル比に混合して、８５０℃で脱炭酸を行った後に、９００〜１３５０℃で仮焼することで粉末原料を得ることができる。これを湿式粉砕などで粒度を５μｍ程度以下に粉砕して利用する。
【００３５】
導電フィラーには、ニッケル、ニッケル合金、ステンレス合金等の金属、金属珪化物、金属ホウ化物、金属炭化物、金属窒化物を用いることができる。特にシリコンを含む高融点化合物である、金属珪化物、高導電性ＳiＣ系材料では、母相であるＳｉＯ２を骨格として持つ前期第１の母相材料との間での結合が強くなり、耐久性の点で用いることが好ましい。これらの導電材料は、工業原料として入手できるものは所定の粒度に篩分級し、新たに合成するものは粉砕後に分級して用いる。単体の電気抵抗率に応じてＰＴＣサーミスタ部材中に添加する体積分率を１０から４０％程度の間で調整し、作成したＰＴＣサーミスタ部材の電気抵抗率を０．００５Ωcmから１０００Ωｃｍと、導電材料の体積分率を調整することができる。用途に応じて適切な値とすることで、低抵抗材料は過電流抑制用途の限流素子等として、高抵抗側の材料では電気ヒーター用途等として用いることができる。
【００３６】
ＰＴＣサーミスタ部材の製造では、母相材料および導電フィラー原料を所定の比率で湿式または乾式で混合し、さらに成形用バインダーとしてポリビニルアルコール（ＰＶＡ）、ポリビニルブチラール（ＰＶＢ）、あるいはセルロース系の材料等、および成型助剤として粘土粉末を乾式または湿式で混合する。さらに焼結助剤としてガラス粉末や、母相と反応して液相を形成する材料を加えても良い。粘土粉末は焼結助剤としても機能する。この混合物を乾式プレス成形あるいは成型用バインダーを加えた上で湿式押出成形して成形体を得る。当該成形体に対し、さらに等方加圧成形を行い密度の高い成形体を得てもよい。成形体の乾燥後に必要に応じて有機バインダーを３００℃程度の温度で分解する脱バインダー工程を加えても良い。
【００３７】
焼成工程は水素ガス、窒素ガス、アルゴンガスなどの非酸化性ガス気流中で導電フィラー材料が酸化しない条件で行い、焼結体を得る。焼成条件は第１および第２の母相材料に依存して１０００℃〜１５００℃の温度範囲で常圧で行い緻密に焼結することができる。あるいは、同様に非酸化性ガス気流中で、所定の荷重をかけながら高温下で保持するホットプレスを施して高密度の焼結体を得る方法がある。
【００３８】
本発明においては、焼結したＰＴＣ材料の相対密度を９５％以上に緻密化することが好ましい。第１および第２の母相材料の粒径を小さくし、第１および第２の母相材料に合わせた焼結助剤を選定し、焼成条件を設定することにより、相対密度を９５％以上にすることができる。相対密度が９５％以下では内在する欠陥やクラックが多く、通電動作の繰り返しによりこれらを基点に破壊が進行し、耐久性が損なわれる。
【００３９】
「ＰＴＣ特性」を大きくする手段としては、母相の熱膨張率を大きくし、導電粒子の粒子径を大きくすることが有効である。母相材料である、クリストバライト型二酸化珪素、トリジマイト型二酸化珪素、カーネギアイト（ＮａＡｌＳｉＯ４）、クリストバライト型リン酸アルミニウム、トリジマイト型リン酸アルミニウム等は、全て相転移点での熱膨張変化が０．３〜１．３％と無機材料としては非常に大きく、これらの本来の熱膨張を阻害しないようにすることが大きな熱膨張を実現するための手段となる。実用的な耐久性を得るために母相全体の熱膨張を下げる手段としては、Ｌｉ、Ｎａ、Ｋ、Ｍｇ、Ｃａ等のアルカリ金属またはアルカリ土類金属イオンを添加する方法、第１の母相材料の粒径を小さくする方法、母相中に熱膨張の小さい無機材料を一定の体積分率混入する方法、焼成温度を高温にして第１の母相材料の結晶構造を一部多の相に変換する方法、等がある。逆に母相の熱膨張を大きく保つためには、アルカリ金属またはアルカリ土類金属イオン量を少なくする方法、第１の母相材料の粒径を大きくする方法、母相中の熱膨張の小さい無機材料の体積分率を少なくする方法、低温で焼成する方法、等がある。焼成を酸素分圧の低い水素気流中で行うことも、母相材料の熱膨張を上げることに導電粒子の粒径を大きくすることは、母相が膨張する際に導電粒子の連結ネットワークが切断される確率を上げることとなるので、そのまま「ＰＴＣ特性」の向上につながる。
【００４０】
また、本発明で用いる材料は全て無機材料であり、融点あるいは分解温度が全て１０００℃以上と高く、有機材料であるポリマーに比して耐熱性に優れ、長時間高温にさらされた場合でも構成材料の溶融等による変化がないため、ＰＴＣサーミスタ部材の母材として好適である。第１のＰＴＣサーミスタ部材の原料を所定の割合で混合し、その後に高温での焼成を行いコンポジットＰＴＣサーミスタ部材を作る方法により得られる。
【００４１】
導電フィラーの粒径は大きいほどＰＴＣ効果が大きくなるが、ヒーター材料、過電流保護用材料への用途には平均粒径が１５μｍから５０μｍのものを用いることが好ましい。導電フィラーの体積分率は１５〜３５ｖｏｌ％であることが好ましい。
【００４２】
以下、本発明の無機ＰＴＣサーミスタ部材の製造方法の例について説明する。本発明の無機ＰＴＣサーミスタ部材の製造方法は、例えば３つの工程からなり、第１の原料については以下のように調製する。第１の母材原料としてクリストバライトを用いる場合には、石英粉末を高温で仮焼するか、石英をアルカリ金属やアルカリ土類金属の存在下で仮焼して、クリストバライト粉末を合成し、湿式ポットミルで粉砕することにより平均粒径５μｍ以下の粉末を調製する。第２の原料については、例えば石英や酸化アルミニウムを用いる場合には、５μｍ以下の平均粒度をもつ工業材料をそのまま利用する事ができる。
【００４３】
導電フィラー原料としては、金属単体、金属珪化物、金属炭化物、金属ホウ化物、あるいは金属窒化物を粉砕後、分級して所望の粒径の粉末を調製する。
【００４４】
第１の工程は第１および第２の母材原料、導電フィラー原料を混合する混合工程であり、第１および第２の母材原料、導電フィラー原料を所定の割合で計量し、さらにバインダーとしてポリビニルアルコール（ＰＶＡ）、ポリビニルブチラール（ＰＶＢ）、あるいはセルロース系の材料などを乾式または湿式混合する。
【００４５】
第２の工程は混合物を成形する成形工程であり、第１の工程で得られた混合物をプレス成形あるいは成型用バインダーを加えた上で湿式押出成形して成形体を得る。当該成形体に対し、さらに等方加圧成形を行い密度の高い成形体を得てもよい。
【００４６】
第３の工程は成形体を焼結する焼結工程であり、第２の工程で得られた成形体を水素ガス、窒素ガス、アルゴンガスなどの非酸化性ガス気流中で導電フィラー材料が酸化しない条件で焼結体を得る。あるいは、同様に非酸化性ガス気流中で、所定の荷重をかけながら高温下で保持するホットプレスを施して高密度の焼結体を得る方法がある。
【００４７】
前記第２のＰＴＣサーミスタ部材の母相は、第１のＰＴＣサーミスタ部材と同じとすることが好ましい。同じ母相材料を用いることで、焼結後の接合強度が高く、また熱膨張率も同等であるため界面での熱膨張差による応力が生じず、さらにＰＴＣ特性を有することから、温度の上昇に伴って、第１のＰＴＣサーミスタ部材に追随して抵抗が上昇し、ＰＴＣサーミスタ部材全体の温度分布を一定に保つ効果があるためである。第２のＰＴＣサーミスタ部材の製造方法は、前記の第１のＰＴＣサーミスタ部材の製造方法と同様の方法で原料を準備・混合し、さらにポリビニルブチラール（ＰＶＢ）および有機溶媒とともに混合して第２のＰＴＣサーミスタ部材ペースト材を調製し、これを第１のＰＴＣサーミスタ部材上に塗布し、乾燥後に第１のＰＴＣサーミスタ部材と同時に焼成し形成する方法が利用できる。
【００４８】
前記の方法で、第１のＰＴＣサーミスタ部材の上に第２のＰＴＣサーミスタ部材を形成し、その上に電極層を形成する。良好な電極層としては、第１の母相と同じ一定の温度で急激に膨張する材料を母相にタングステン、モリブデン、ニッケルなどの高融点金属粒子、あるいはＮｉ−Ａｌなどの高融点金属間化合物粒子を第１のＰＴＣサーミスタ部材中の導電粒子よりも多い体積分率で含んだ材料を第２のＰＴＣサーミスタ部材上に形成する方法が好ましい。電極層中の母相が第１および第２のＰＴＣサーミスタ部材と同じであることで接合強度が高く、導電層が金属であることから、その上にメッキやロウ付けが可能である。この電極層の製造方法は、前記の第１のＰＴＣサーミスタ部材の製造方法と同様の方法で原料を準備・混合し、さらにポリビニルブチラール（ＰＶＢ）および有機溶媒とともに混合して電極ペースト材を調製し、これを先に形成した第２のＰＴＣサーミスタ部材上に塗布し、乾燥後に第１および第２のＰＴＣサーミスタ部材と同時に焼成し形成する方法が利用でき、少ない工程数で電極形成が可能である。その他に、金属層をスパッタ・蒸着などにより形成する方法でも良い。
【００４９】
前記の方法で作成した、電極層が形成された第１および第２のＰＴＣサーミスタ部材からなるＰＴＣサーミスタ部材にはさらに電極層部分に金属メッキを施すことで、リード線などをハンダ付けできる。リード線を通した熱損失を減らし、電極近傍での温度勾配を小さくし、温度勾配による熱応力を低減するために、リード線の材質は熱伝導率が低く、電気抵抗率が低い材料が好ましい。モネル、白銅、りん青銅、ステンレス等の銅、鉄を含む合金材料が好ましい。
【００５０】
第２のＰＴＣサーミスタ部材には従来のポリマーおよびカーボン粒子のコンポジット材料からなるＰＴＣサーミスタ材料で構成し、第１のＰＴＣサーミスタ部材の抵抗率よりも高くすることによってもＰＴＣサーミスタ部材内部の温度分布が均一に近づくために、通電に対する耐久性が高く、ＰＴＣ効果の大きいＰＴＣサーミスタ部材ができる。作成方法は例えば「特許文献５」に記載されている方法を用いて電極付きの部材を作成し、これを別に作成した第１のＰＴＣサーミスタ部材の上に、使用温度より高い融点を持つ金属で接合することで第１および第２のＰＴＣサーミスタ部材からなる部材を形成できる。この場合はポリマーＰＴＣサーミスタ部材の使用温度の制約が伴うこと、製造工程数が増えること等の課題がある。
【００５１】
第２のＰＴＣサーミスタ部材には従来のチタン酸バリウムからなるセラミックスＰＴＣサーミスタ材料で構成し、第１のＰＴＣサーミスタ部材の抵抗率よりも高くすることによってもＰＴＣサーミスタ部材内部の温度分布が均一に近づくために、通電に対する耐久性が高く、ＰＴＣ効果の大きいＰＴＣサーミスタ部材ができる。作成方法は例えば「特許文献４」に記載されている方法を用いて電極付きの部材を作成し、これを別に作成した第１のＰＴＣサーミスタ部材の上に、使用温度より高い融点を持つ金属で接合することで第１および第２のＰＴＣサーミスタ部材からなる部材を形成できる。この場合はチタン酸バリウムＰＴＣサーミスタ部材の抵抗率が比較的高いことから、大電流を流す応用には使えないこと、ＰＴＣヒーターへの適用のためにはヒーターに求められる２００℃程度以上の温度までキュリー点を高くするために鉛を添加したチタン酸バリウム磁器を用いる必要があり環境面での制約が伴うこと、製造工程数が増えること等の課題がある。
【実施例】
【００５２】
以下の実施例における「標準製法」は次のとおりである。使用する第1および第２の母相材料は、前記の発明の実施の形態において記述した方法によって準備、作成した。また導電粒子については工業原料として購入可能な材料を粒径を篩分け法で調整して使用した。母相材料および導電フィラー原料を所定の比率で乾式で混合し、さらに成形用バインダーとしてメチルセルロース粉末を２．０体積％加え、さらに成型助剤および焼結助剤として粘土粉末を１．０体積％加え、乾式で混合する。この混合物に純水を加えた上で湿式押出成形して成形体を得る。第２のＰＴＣサーミスタ部材の製造方法は、前記の第１のＰＴＣサーミスタ部材の製造方法と同様の方法で原料を準備・混合し、さらにポリビニルブチラール（ＰＶＢ）および有機溶媒とともに混合して第２のＰＴＣサーミスタ部材ペースト材を調製し、これを第１のＰＴＣサーミスタ部材上に塗布し、乾燥後に第１のＰＴＣサーミスタ部材と同時に焼成し形成する。第２のＰＴＣサーミスタ部材の厚さは焼成後に０．２ｍｍとなるように調整した。この上に、通電試験のために、前記成形体表面に、タングステンを主成分とする焼き付け型の電極材を塗布し、焼成後に低抵抗の電極層を形成するようにした。さらに成形体の乾燥後に３２０℃で脱バインダーを行い、その後、水素気流中で１４００℃×２ｈｒの雰囲気ガス中焼成（水素ガス中に５％の窒素ガスを混入）を行い、試験体を得た。以下の実施例、比較例では特に断らない限りはこの「標準製法」を用いる。
【００５３】
焼成雰囲気ガスには水素ガス中に２〜３０％の範囲の窒素ガスを混入することにより母相の焼結を促進し、混入割合を増やすことにより母相の熱膨張を小さくし、相転移温度を下げる効果が有る。
【００５４】
導電粒子はいずれも低い抵抗率を示す材料として、金属（Ｎｉ）、金属珪化物（ＭｏＳｉ２、ＮｂＳｉ２）、金属ホウ化物（ＴｉＢ２）、金属炭化物（ＴｉＣ）での例を記載した。
【００５５】
試験体の評価は前記の「ＰＴＣ特性」と繰返し通電に対する耐久性として試験前後の室温抵抗の変化率を評価指標とした。実用的な特性としては「ＰＴＣ特性」が１０００倍以上、繰返し通電への耐久性として１５Ｖで５００サイクル後の抵抗変化が１０％以下を「望ましい特性範囲」として設定した。この２条件を満たしたものを実施例と分類し、いずれかを満たさないものを比較例と分類した。繰返し通電への耐久性は試験電圧に依存するため自動車用途に要求される１５Ｖと、トラックなどで要求される２４Ｖの２条件での評価を行った。なお、本発明は「望ましい特性範囲」に限定されるものではない。
【００５６】
過電流保護素子等としての耐久性として必要な通電のオンとオフの繰り返しに対するサイクル耐久性の評価方法は以下の通りである。まず通電開始からジュール熱により高抵抗状態となるまでの時間が２〜３秒となる設定電流値を予備試験で決める。
次に、前記の電圧・電流設定条件で通電６０秒、電源オフ６０秒の繰り返し試験を５００回行い、その後冷却してＲｏを再度２５℃で４端子法で測定した。試験前後での室温抵抗の変化率
「（Ｒｏ(試験後)―Ｒｏ(試験前)）／Ｒｏ(試験前)」
を算出し、通電耐久性を評価した。
【００５７】
ヒーター素子等としての耐久性として必要な長時間通電に対する長時間耐久性の評価方法は以下の通りである。まず通電開始からジュール熱により高抵抗状態となるまでの時間が１０秒程度となる設定電流値を予備試験で決める。
設定電流値と設定電圧条件で、試験を行い、５００時間保持した。通電試験後の２５℃での室温抵抗率を測定し、通電試験前と５００時間通電後に、試験前後での室温抵抗の変化率
「（Ｒｏ(試験後)―Ｒｏ(試験前)）／Ｒｏ(試験前)」
を算出し、通電耐久性を評価した。
【００５８】
以下、本発明の効果を明らかにするために行った実施例および比較例について説明するが、本発明はこれらの実施例に限定されるものではない。
【００５９】
（実施例１〜１０、比較例１〜４    表１）
実施例１〜６では、請求項１〜５の全てを満たす条件とし、第１、第２のＰＴＣサーミスタ部材の母相を同じクリストバライト型二酸化珪素とした。得られた試験体の特性値、
2014099431.tif 000003
サイクル耐久性試験結果を表１に示す。導電粒子材質に珪化物、ホウ化物、炭化物、金属を選定し、導電粒子の平均粒径を１５〜４５μｍと変えても、「ＰＴＣ特性」は１０００倍以上を示し、抵抗の急激な上昇を生じる動作温度は１６０℃であり、「通電耐久性」も２４Ｖでも１０％以下となり、「望ましい特性範囲」となっている。例えば、「ＰＴＣ特性」かつ室温抵抗率が１Ω・ｃｍ以下であればモーターの過電流による焼損保護用途、ＵＳＢインターフェースの突入電流保護、リチウムイオン電池の過電流保護用途などのＰＴＣ素子として十分利用できる。
実施例７、８は請求項２の条件を満たしておらず、その他の請求項の条件を全て満たす例であり、ＰＴＣ特性と１５Ｖでの通電耐久性は望ましい範囲にある。
実施例９、１０は請求項１は満たさないが、請求項２〜５を満たす場合であり、１５Ｖでの通電耐久性は望ましい範囲にある。
比較例１は第２のＰＴＣサーミスタ部材を設けない場合、比較例２、３は請求項１、２の双方を満たさない場合で、いずれも「通電耐久性」が劣ることを示している。比較例４は請求項５を満たさない場合で、この場合には「ＰＴＣ特性」が１０００倍未満で望ましい特性範囲に無い。これらの実施例、比較例から請求項１、２、４、５、６の効果が明らかとなった。
【００６０】
【表１】
2014099431.tif 000004
【００６１】
（実施例１１〜１７、比較例５〜７    表２）
実施例１１〜１６では、請求項１〜５の全てを満たす条件とし、第１、第２のＰＴＣサーミスタ部材の母相を同じトリジマイト型二酸化珪素とした。得られた試験体の特性値、
2014099431.tif 000005
サイクル耐久性試験結果を表２に示す。導電粒子材質に珪化ニオブ、珪化モリブデン、炭化チタンを選定し、導電粒子の平均粒径を１５〜４５μｍと変えても、「ＰＴＣ特性」は１０００倍以上を示し、抵抗の急激な上昇を生じる動作温度は１６０℃であり、「通電耐久性」も２４Ｖでも１０％以下となり、「望ましい特性範囲」となっている。
実施例１５は請求項１の条件を満たしておらず、その他の請求項の条件を全て満たす例であり、ＰＴＣ特性と１５Ｖでの通電耐久性は望ましい範囲にある。実施例１６は請求項２の条件を満たしておらず、その他の請求項の条件を全て満たす例であり、ＰＴＣ特性と１５Ｖでの通電耐久性は望ましい範囲にある。
比較例５は比較例１と同様に第２のＰＴＣサーミスタ部材を設けない場合をトリジマイト型二酸化珪素を母相とする系で確認した例で、「通電耐久性」が劣る例である。比較例５、６は請求項１、２の双方を満たさない場合をトリジマイト型二酸化珪素を母相とする系で確認した例である。これらの実施例、比較例から請求項１、２、４、５の効果がトリジマイト型二酸化珪素を母相とする系でも明らかとなった。
【００６２】
【表２】
2014099431.tif 000006
【００６３】
以上の実施例および比較例より、第１のＰＴＣサーミスタ部材と電極層の間に第２のＰＴＣサーミスタ部材を設け、請求項１の発明である第２のＰＴＣサーミスタ部材の導電粒子径が小さくすること、または請求項２の発明である第１のＰＴＣサーミスタ部材よりも第２のＰＴＣサーミスタ部材の抵抗率を高く設定することにより、良好な「通電耐久性」が得られることがわかる。特に、第１および第２の請求項の発明の条件双方を満たす場合には、高い電圧まで使用することができる良い「通電耐久性」が得られる。
【００６４】
以上の実施例ではいずれもＰＴＣサーミスタ部材としての抵抗率が０．０１〜０．１Ωｃｍ程度となるように導電粒子の粒径を１５〜４５μｍ、導電粒子のＰＴＣサーミスタ部材全体に対する体積分率を２３体積％とした例であるが、体積分率を２３％より小さくすることにより更に抵抗率の高いＰＴＣサーミスタ部材を得ることができる。例えば、導電粒子として粒径が２５μｍのＭｏＳｉ２を用い、ＰＴＣサーミスタ部材全体に対する体積分率を変え、前記の標準製法で試験体を作成した例では、２１体積％では０．２Ωｃｍ、１８体積％では１Ωｃｍ、１６体積％では１００Ωｃｍ程度のＰＴＣサーミスタ部材が得られる。同様に、導電粒子として粒径が１５μｍのＭｏＳｉ２を用い、導電粒子の体積分率を１５体積％とした例では１０００Ωｃｍ程度のＰＴＣサーミスタ部材が得られる。
【００６５】
(実施例１８)
第１、第２の母相材料をクリストバライト型リン酸アルミニウム、トリジマイト型リン酸アルミニウムとした場合では、熱膨張係数がクリストバライト型二酸化珪素、トリジマイト型二酸化珪素よりも小さいことを除き、焼結挙動は類似している。第１、第２の母相材料にクリストバライト型リン酸アルミニウムを用い、この母相の粒径を７μｍと大きく設定し、その他の条件を実施例２と同じ組合せの導電粒子を用い、焼成条件を１３００℃×３ｈｒと低い温度に設定することで母相の熱膨張率を高く調整し、実施例１〜６と同等のＰＴＣ特性と通電耐久性が実現された。
【００６６】
(実施例１９〜２４、比較例８、９：表３)
実施例２と同じ試験体を用い、焼成雰囲気のみを変えた例を、実施例１９〜２１、比較例８、９として比較した。比較例８は水素のみ、実施例２１はアルゴンと窒素の混合ガス、実施例１９、２０は水素と窒素の混合ガスである。窒素混入量が１％以下の比較例８、９では「通電耐久性」が１０％以上と劣っている。窒素混入量を２％とし、導電粒子の材質を変えた試験体についての例を実施例２２〜２４に示す。いずれの例でも「通電耐久性」、「ＰＴＣ特性」両方とも良好な範囲に有り、焼成ガスの条件が窒素ガスを２％以上混入する方法が必要な条件であることを示している。
これらの実施例および比較例での試験体中のケルダール法による窒素分析の結果、好ましい結果を示す実施例である窒素２％を混入した例では、試験体全体に対する窒素の含有量はモル比で０．０４％以上であることが分かる。これらの実施例、比較例により請求項３の効果が明らかとなる。
【００６７】
【表３】
2014099431.tif 000007
【００６８】
本発明の範囲は、以上の実施例で示した第１および第２のＰＴＣサーミスタ部材を構成する、無機材料、導電粒子についての材料の種類、材料の組合せ、粒径、製法については、各例で記載した内容に限定されるものではない。
【産業上の利用可能性】
【００６９】
本発明は、車載用電気機器、家電、情報機器などに内蔵される過電流抑制素子、ＰＴＣヒーター用素子として好適に利用できる。
【符号の説明】
【００７０】
１              第１のＰＴＣサーミスタ部材
２              第２のＰＴＣサーミスタ部材
３              電極
４              リード部材
【図１】
2014099431.tif 000008
【図２】
2014099431.tif 000009
【図３】
2014099431.tif 000010
【図４】
2014099431.tif 000011
【図５】
2014099431.tif 000012
【図６】
2014099431.tif 000013